(57)【特許請求の範囲】
【請求項１】
厚さが９〜２５０μｍの長尺状の支持体の上に、厚さが１〜５０μｍの長尺状の金属薄膜を形成して、長尺状の積層体を作る金属薄膜形成工程と、
前記積層体を、張力をかけて搬送しながら、凸部が形成されたバックロールを前記積層体の前記支持体側に押し当てて前記積層体の一部を凸状にし、微細な凹凸を有した切削ロールを回転させながら前記積層体の前記金属薄膜側に接触させ、前記凸状となった部分において、前記支持体が露出するように前記金属薄膜を残らず削り取ることにより、前記支持体上に金属パターンを形成する切削工程と、
を含むことを特徴とする積層体の製造方法。
【請求項２】
前記支持体が、ポリエチレンテレフタレート、ポリエチレンナフタレート、ポリイミド、ポリアミド、ポリオレフィンから選択される、いずれかのプラスチックフィルムであることを特徴とする請求項１に記載の積層体の製造方法。
【請求項３】
前記金属薄膜が、アルミニウム、銅、ステンレスのいずれかであることを特徴とする請求項１又は２に記載の積層体の製造方法。
【請求項４】
金属薄膜形成工程が、接着剤を用いたラミネート工程であり、前記接着剤が、ポリウレタン系、ポリエステル系、ポリオレフィン系、エポキシ系、エーテル系のいずれかであることを特徴とする請求項１〜３のいずれか１項に記載の積層体の製造方法。
【請求項５】
前記バックロールが、パターン状の凸部を有した平面状の基材をロールに巻きつけてなることを特徴とする請求項１〜４のいずれか１項に記載の積層体の製造方法。
【請求項６】
前記金属薄膜の厚さをＴ１、前記支持体の厚さをＴ２、前記接着剤からなる接着剤層の厚さをＴ３、前記バックロールの凸部の高さをＴ４としたとき、Ｔ１≦Ｔ２、及び、Ｔ１＋Ｔ２＋Ｔ３＜Ｔ４の式を満たすことを特徴とする請求項４に記載の積層体の製造方法。
【請求項７】
前記切削工程の後に、前記支持体上に前記金属パターンを有する積層体の上で、２つ以上の前記金属パターン及びその周囲に露出された前記支持体の上に、導電性粉末とバインダーからなるペーストを塗布し、導電性層を形成する塗工工程を含むことを特徴とする請求項１〜６のいずれか１項に記載の積層体の製造方法。
【請求項８】
前記塗工工程の後に、前記金属パターンが両端部に残るように前記積層体を裁断する裁断工程を含むことを特徴とする請求項７に記載の積層体の製造方法。
【請求項９】
前記裁断工程の後に、前記支持体と前記金属パターン及び前記導電性層との両面に、防湿シートをラミネートする防湿工程を含むことを特徴とする請求項８に記載の積層体の製造方法。
【請求項１０】
前記導電性層が、前記金属パターンへの通電により発熱する発熱層であり、前記積層体が発熱シートであることを特徴とする請求項７〜９のいずれか１項に記載の積層体の製造方法。
【発明の詳細な説明】
【技術分野】
【０００１】
本発明は、プラスチック等の支持体上に金属パターンを含む積層体の製造方法に関する。
【背景技術】
【０００２】
プラスチック等の支持体上に金属パターンを含む積層体として、配線回路、電磁波遮蔽材、電磁波伝送線路などが使用されている。これらの一例として、電熱（ジュール熱）により発熱可能な発熱シートが挙げられる。
【０００３】
特許文献１には、基材上に接着剤により電極を設け、その上に発熱抵抗塗料を塗布して面状発熱層を形成し、さらに上塗り塗膜で被覆した発熱シートが記載されている。
また、特許文献２には、発熱部材と帯状電極がそれぞれ繊維状材料により形成され、これらを内包するように被覆部材が設けられたフレキシブル発熱体が記載されている。
また、特許文献３には、２枚の導電性シートを重ね合わせ、縁部に隙間を空け、中央部に樹脂材を挟み込んで加熱圧着により一体のシート状に形成した後、縁部に電極線を配置して加熱圧着した発熱シートの製造方法が記載されている。
【先行技術文献】
【特許文献】
【０００４】
【特許文献１】特開平５−３２６１１６号公報
【特許文献２】特開平１１−３３９９３４号公報
【特許文献３】特許第５１５３４７２号公報
【発明の概要】
【発明が解決しようとする課題】
【０００５】
従来の発熱シートの製造方法としては、電極と発熱層を基材に形成する方法が主流であるが、その電極作製コストが高かった。例えば、金属のエッチングを使用すると、高速生産も難しい上に、徐々した金属がエッチング液に溶け込んだ廃液が大量に発生し、処理費用もかさむ。パターン蒸着（蒸着マスク、リフトオフ等）では、電極に必要な付着量（厚膜）を得るためには加工速度が遅くなる上、高価な真空装置が必要であり、設計のカスタマイズにもコストがかかる。
【０００６】
本発明は、上記事情に鑑みてなされたものであり、支持体上に金属パターンを有する積層体を高速で製造することが可能な積層体の製造方法を提供することを課題とする。また、金属パターンの製造工程において、金属薄膜の削り残りがなく、支持体の搬送性の良い積層体の製造方法を提供する。
【課題を解決するための手段】
【０００７】
前記課題を解決するため、本発明は、厚さが９〜２５０μｍの長尺状の支持体の上に、厚さが１〜５０μｍの長尺状の金属薄膜を形成して、長尺状の積層体を作る金属薄膜形成工程と、前記積層体を、張力をかけて搬送しながら、凸部が形成されたバックロールを前記積層体の前記支持体側に押し当てて前記積層体の一部を凸状にし、微細な凹凸を有した切削ロールを回転させながら前記積層体の前記金属薄膜側に接触させ、前記凸状となった部分において、前記支持体が露出するように前記金属薄膜を残らず削り取ることにより、前記支持体上に金属パターンを形成する切削工程と、を含むことを特徴とする積層体の製造方法を提供する。
【０００８】
前記支持体が、ポリエチレンテレフタレート、ポリエチレンナフタレート、ポリイミド、ポリアミド、ポリオレフィンから選択される、いずれかのプラスチックフィルムであることが好ましい。
前記金属薄膜が、アルミニウム、銅、ステンレスのいずれかであることが好ましい。
金属薄膜形成工程が、接着剤を用いたラミネート工程であり、前記接着剤が、ポリウレタン系、ポリエステル系、ポリオレフィン系、エポキシ系、エーテル系のいずれかであることが好ましい。
【０００９】
前記バックロールが、パターン状の凸部を有した平面状の基材をロールに巻きつけてなることが好ましい。
前記金属薄膜の厚さをＴ１、前記支持体の厚さをＴ２、前記接着剤からなる接着剤層の厚さをＴ３、前記バックロールの凸部の高さをＴ４としたとき、Ｔ１≦Ｔ２、及び、Ｔ１＋Ｔ２＋Ｔ３＜Ｔ４の式を満たすことが好ましい。
【００１０】
前記製造方法は、前記切削工程の後に、前記支持体上に前記金属パターンを有する積層体の上で、２つ以上の前記金属パターン及びその周囲に露出された前記支持体の上に、導電性粉末とバインダーからなるペーストを塗布し、導電性層を形成する塗工工程を含むことができる。
また、前記製造方法は、前記塗工工程の後に、前記金属パターンが両端部に残るように前記積層体を裁断する裁断工程を含むことができる。
また、前記製造方法は、前記裁断工程の後に、前記支持体と前記金属パターン及び前記導電性層との両面に、防湿シートをラミネートする防湿工程を含むことができる。
前記導電性層が、前記金属パターンへの通電により発熱する発熱層であり、前記積層体が発熱シートであってもよい。
【発明の効果】
【００１１】
本発明によれば、接着剤を用いて支持体上に均一に金属薄膜を形成した後、金属薄膜を機械的に切削して金属パターンを形成するので、支持体に対する金属パターンの密着強度が高く、長尺の支持体上に金属パターンを有する積層体を高速に製造することができる。切削により除去された金属薄膜は、廃液とならないので、回収及び処理を容易に行うことができる。
【図面の簡単な説明】
【００１２】
【図１】（ａ）はラミネート工程を説明する断面図、（ｂ）はラミネート工程で得られた積層体を説明する断面図、（ｃ）は切削工程を経た積層体を説明する断面図である。
【図２】切削工程を説明する側面図である。
【図３】切削工程を経た積層体を説明する斜視図である。
【図４】塗工工程を説明する斜視図である。
【図５】裁断工程を説明する斜視図である。
【図６】裁断工程を経た積層体を説明する斜視図である。
【図７】裁断工程を経た積層体を説明する断面図である。
【図８】防湿工程を経た積層体を説明する断面図である。
【発明を実施するための形態】
【００１３】
以下、好適な実施形態に基づき、図面を参照して本発明を説明する。図面は模式図であり、各部の形状や寸法比等は、実際の構造と異なる場合がある。特に、積層体等の厚さ方向は、面方向に比べて縮尺が大きくなるように強調されている。
【００１４】
図１（ａ）に、ラミネート工程の説明図を示す。ラミネート工程では、支持体１１と金属薄膜１２とを、接着剤を用いてラミネートし、図１（ｂ）に示すように、支持体１１と金属薄膜１２とが接着剤層１３を介して接着された積層体１０を製造する。
【００１５】
支持体１１としては、プラスチック等を主体とした長尺状のフィルムが好ましい。プラスチックからなる支持体１１の具体例としては、ポリエチレンテレフタレート（ＰＥＴ）、ポリエチレンナフタレート（ＰＥＮ）、その他のポリエステル、ポリイミド（ＰＩ）、ナイロンやアラミド等のポリアミド（ＰＡ）、ポリエチレン（ＰＥ）、ポリプロピレン（ＰＰ）、その他のポリオレフィン、ポリカーボネート（ＰＣ）等のいずれかのプラスチックフィルムが挙げられる。これらのプラスチックフィルムは、二軸延伸フィルム等の延伸フィルムであることが好ましい。支持体１１の厚さは、９〜２５０μｍであることが好ましく、さらに好ましくは１０〜２００μｍであり、最も好ましくは２０〜１５０μｍである。支持体１１が薄い場合、搬送時に保護フィルムを重ね合わせてもよい。
また、支持体１１には、ガラスクロスや不織布等のフィルム化できる材料を用いることもできる。支持体１１は、電気絶縁性（絶縁体）であるか、または、少なくとも表面が、金属薄膜１２から電気的に絶縁されていることが好ましい。
【００１６】
金属薄膜１２としては、切削後の金属パターン１４を電極として使用するため導電性のある材料であれば使用することができるが、金属からなる長尺状の金属薄膜が好ましい。金属薄膜１２を構成する金属の具体例としては、アルミニウム、銅、ステンレス等のいずれかが挙げられる。入手性・価格の点から好ましい金属はアルミニウムである。半田付け性等の点から好ましい金属は銅である。金属薄膜１２の厚さは、１〜５０μｍであり、さらに好ましくは５〜４５μｍであることが好ましい。金属薄膜１２は、単独で、または他のシートに積層した状態で、支持体１１と並行して搬送可能であることが好ましく、金属箔が好ましい。
また、金属薄膜１２には、表面改質を施すことも可能である。切削後の金属パターン１４からなる電極は、外部回路と接続することができる。この場合、電極の接合方式は、特に限定されない。後述する導電性ペーストの塗布、上述した半田付け等の接触式に限らず、Ｑｉ（ワイヤレス給電）技術などの無接点充電方式（非接触式）を採用することもできる。
【００１７】
ラミネート方法としては、ドライラミネート、ウェットラミネート、サーマルラミネート、押出ラミネート、ホットメルトラミネート等が挙げられる。中でも、支持体１１上に接着剤を塗工し、乾燥後に金属薄膜１２と重ね合わせて接着するドライラミネートが好ましい。接着剤としては、ポリウレタン系接着剤、ポリエステル系接着剤、ポリオレフィン系接着剤、エポキシ系接着剤、エーテル系接着剤等のいずれかが好ましい。接着剤層１３の厚さは、例えば、０．１〜１０μｍであることが好ましい。
【００１８】
支持体１１上に金属薄膜１２が形成された積層体１０の製造方法は、ラミネート工程に限らず、他の金属薄膜形成工程であってもよい。金属薄膜形成方法としては、蒸着、メッキ、接着剤を用いないラミネート等が挙げられる。
【００１９】
得られた積層体１０は、長尺状である。接着強度を安定させるため、ラミネート工程後に積層体１０をロールに巻き取り、所定の温度で保管（エージング）した後に、切削工程に供することが好ましい。
【００２０】
図１（ｃ）に、切削工程を経た積層体１６の一例を示す。この積層体１６では、金属薄膜１２の一部が接着剤層１３と共に残り、金属パターン１４を構成しているが、金属パターン１４以外の領域（支持体露出部１５）では、支持体１１が露出するように金属薄膜１２が削り取られている。
【００２１】
図２に、切削工程の説明図を示す。切削工程では、ラミネート工程で得られた積層体１０に張力をかけながら、積層体１０を切削ロール３０とバックロール３２との間を搬送される。切削ロール３０は、積層体１０の金属薄膜１２側に配置され、バックロール３２は、積層体１０の支持体１１側に配置されている。なお、図２では、接着剤層１３の図示を省略している（図３〜図６も同様）。
【００２２】
バックロール３２の表面には、凸部３３と凹部３４のパターンが形成されている。凸部３３の位置及び形状は支持体露出部１５に対応し、凹部３４の位置及び形状は金属パターン１４に対応する。バックロール３２の凸部３３は、バックロール３２の本体（ロール部）から分離可能な平面状の基材に形成されていることが好ましい。パターン状の凸部３３を有した基材を本体ロールに巻きつけてバックロール３２を構成することにより、凸部３３のパターンを容易に変更することができる。凸部３３の高さは、例えば５０〜５００μｍである。
【００２３】
凸部３３を支持体１１側から積層体１０に押し当てることにより、積層体１０の一部が凸状に盛り上がり、切削ロール３０に接触する。切削ロール３０の表面には、微細な凹凸３１が形成されており、切削ロール３０を高速で回転させると、凸部３３により凸状となって凹凸３１に接触した金属薄膜１２が削り取られ、積層体１０から除去される。この際、接着剤層１３は、金属薄膜１２と共に除去されることが好ましい。切削くずは、真空吸引等により適時に回収することができる。
【００２４】
長尺状の積層体１０が、金属薄膜１２と接着剤層１３と支持体１１とから構成される場合には、金属薄膜１２の厚さをＴ１、支持体１１の厚さをＴ２、接着剤層１３の厚さをＴ３、バックロール３２の凸部３３の高さをＴ４としたとき、Ｔ１≦Ｔ２、及び、Ｔ１＋Ｔ２＋Ｔ３＜Ｔ４の式を満たすことが好ましい。接着剤層１３を有しない場合等を含めて一般化すれば、金属薄膜形成工程で作製された長尺状の積層体１０の厚さをＴ５として、Ｔ１≦Ｔ２、及び、Ｔ５＜Ｔ４の式を満たすことが好ましい。Ｔ２に比べてＴ１が大きすぎると、支持体１１を露出するまでに金属薄膜１２を除去する時間がかかり、生産性が低下する。Ｔ１＋Ｔ２＋Ｔ３の厚さ（或いは積層体１０全体の厚さＴ５）に比べてＴ４が小さすぎると、凸部３３の有無による金属薄膜１２の表面起伏が不明瞭になり、凸部３３上の金属薄膜１２を選択的に除去するのが難しくなる。バックロール３２の凹部３４上では、積層体１０が支持体１１側で凹部３４の表面に接触しても、接触していなくてもよい。凸部３３の表面に沿って積層体１０が湾曲しやすいように、積層体１０の張力、バックロール３２の半径等を調節することが好ましい。
【００２５】
図３に、切削工程を経た積層体１６の一例を示す。支持体１１上で、金属パターン１４は、積層体１６の長さ方向及び幅方向に分離して規則的に並んでおり、金属パターン１４の周囲は支持体露出部１５となっている。図３では、支持体１１の手前側に幅方向の断面を示し、奥側に波線を示して、長さ方向の両側を省略している（図４、図５も同様）。
【００２６】
得られた積層体１６は、支持体１１の全面に金属薄膜１２を形成した後、切削により金属薄膜１２の一部を除去して金属パターン１４としているので、支持体１１に対する金属パターン１４の密着性が高く、高強度である。エッチングと比較すると、除去される金属が廃液とならずに、粉塵として回収されるので、処理費用が安く、廃金属としての再利用も可能になる。また、箔をエッチングする方法の場合、加工速度が切削工程と比較して遅いだけでなく、フォトリソグラフ用マスキング材料とそれを貼合する工程、エッチング液および使用後の廃液が発生し、緻密なパターンは形成可能であるが、時間がかかってしまう。加工速度を上げるためにはエッチング液槽を大きくするための初期投資がかかってしまうため、トータルでの製造コストを考えるとエッチングは比較に値しないほど不利である。
【００２７】
図４に、塗工工程の一例を示す。塗工工程は、切削工程の後に行うことができる。支持体１１上に金属パターン１４を有する積層体１６の上で、２つ以上の金属パターン１４上と、その間及び周囲の支持体露出部１５上に、塗工装置４０から導電性ペーストを塗布し、導電性層１７を形成する。導電性ペーストは、導電材として導電性粉末（粒子）を含み、導電性粉末の結合材としてバインダーを含む。導電性粉末としては、銀等の金属粉末またはカーボン粉末が好ましい。バインダーとしては、樹脂を含む組成物が挙げられる。塗工後に導電性ペーストの乾燥工程、焼結工程等を実施してもよい。
【００２８】
塗工工程を経た積層体１８は、２つ以上の金属パターン１４を接続するように、導電性層１７を有する。支持体１１の長さ方向（搬送方向）に連続して導電性層１７を形成すると、生産性に優れ、好ましい。
【００２９】
図５に、裁断工程の一例を示す。また、図６に、裁断工程を経た積層体１９の一例を示す。裁断工程では、支持体１１上に金属パターン１４及び導電性層１７を有する長尺の積層体１８を裁断して、両端部に金属パターン１４を有するシート状の積層体１９を製造する。図５に示す例では、支持体１１の幅方向に延びる裁断ライン５１と、支持体１１の長さ方向に延びる裁断ライン５２とが設定されている。幅方向の裁断ライン５１は、金属パターン１４を両断する位置に設けられ、長さ方向の裁断ライン５２は、支持体１１上に金属パターン１４及び導電性層１７が形成されていない位置に設けられている。
【００３０】
裁断工程を経た積層体１９は、対向する２辺にそれぞれ金属パターン１４を有する。図７の断面図に示すように、両端部の金属パターン１４は直接連続しておらず、その間は、支持体露出部１５の上に導電性層１７が形成された構造となっている。このため、両端部の金属パターン１４の間に通電した場合、導電性層１７を介して電流を流すことができる。導電性層１７が、金属パターン１４に比べて十分に電気抵抗が大きいと、金属パターン１４への通電により発熱層として発熱させることができる。これにより、積層体１９を発熱シートとして用いることができる。得られた発熱シートは、農業用、融雪用、結露防止用、暖房用、保温用、インテリア用等、種々の用途に用いることができる。
【００３１】
裁断工程を経た積層体１９は、金属パターン１４が切断面に露出しているので、金属の腐食、劣化等を抑制するため、防湿工程を行うことが好ましい。防湿工程は、防湿塗料の塗布等によっても行うことができるが、図８に示すように、積層体１９の両面に防湿シート２１，２２をラミネートする手法が好ましい。防湿シート２１，２２の材料としては、熱融着性を有するプラスチックが好ましい。防湿工程を経た積層体２０では、支持体１１の周縁部２３において防湿シート２１，２２同士が接合することにより、水分の侵入を効果的に抑制することができる。防湿シート２１，２２の外から金属パターン１４を電極として通電するには、金属パターン１４の一部を露出させるか、金属パターン１４から導線を引き出す方法が挙げられる。
【００３２】
以上、本発明を好適な実施形態に基づいて説明してきたが、本発明は上述の実施形態に限定されるものではなく、本発明の要旨を逸脱しない範囲で種々の改変が可能である。
金属薄膜形成工程、ラミネート工程、切削工程等の長尺状フィルムを扱う各工程は、長尺状フィルムをロール状に巻き取った状態から開始して、ロールから繰り出したフィルムの搬送中に処理を行い、処理後のフィルムを再びロールに巻き取る手法、いわゆるロール・ツー・ロールによって行うことが好ましい。
支持体の上に形成されて、切削工程によりパターン状に形成される薄膜材料は、金属以外の材料とすることもできる。塗工工程において、パターンの上に塗布される塗工材料は、導電性ペースト以外の材料とすることもできる。
本発明の積層体は、配線回路、電磁波遮蔽材、電磁波伝送線路などに使用することができる。
【実施例】
【００３３】
（ラミネート工程）
表１に記載した金属箔（金属薄膜）とプラスチックフィルム（支持体）とを、表１記載の接着剤を用いてラミネートし、金属箔とプラスチックフィルム（支持体）の積層体である長尺状の積層体Ａ−１〜Ａ−６を作製した。
【００３４】
【表１】
0006544855.tif 000002
【００３５】
（切削工程）
「ラミネート工程」で得られた長尺状の積層体Ａ−１〜Ａ−６を繰り出し、搬送し、金属薄膜側の切削工程を行った。切削ロールとして、縦・横・高さが２ｍｍ×２ｍｍ×２ｍｍ程度の鱗状の凹凸を持つホイールを使用し、バックロールとして、金属板の表面に、凸部の高さが３００μｍであるパターン化したフォトレジン層が形成された基材を用いて、金属薄膜の切削工程を行い、支持体の上に図３記載のような金属パターンを有する積層体Ｂ−１〜Ｂ−６を製造した。切削工程における評価を表２に示す。
【００３６】
（切削工程における搬送性の評価）
前記切削工程における搬送性を下記の基準をもとに評価を行った。
○：原反ロールのスタートからエンドまで問題無く加工ができた。
△：原反ロールのスタートからエンドまでで軽微なシワが入ることがあったが、調整しながら加工ができた。
×：原反ロールのスタートからエンドまででシワが入ってしまい、１回以上破断が発生することがあった。
【００３７】
（切削工程における金属薄膜の削り残りの評価）
切削工程を経て切削された積層体を巻き取ってロール状としたものから任意の部分１０ｍ２を目視にて観察し、下記の基準にて評価を行った。
○：削り残りの量が、積層体Ｂ−２で発生した削り残りの量より少ない。
△：積層体Ｂ−２で発生した削り残りの量。
×：削り残りの量が、積層体Ｂ−２で発生した削り残りの量より多い。
【００３８】
【表２】
0006544855.tif 000003
【００３９】
（塗工工程）
「切削工程」で得られた積層体Ｂ−１〜Ｂ−６を搬送しながら、図４に示すように支持体フィルム及び金属パターンの上に、十条ケミカル株式会社製のカーボンペースト（ＪＥＬＣＯＮ  ＣＨ−１０）を塗布することにより、帯状のカーボンペースト層を形成した積層体を製造した。
【００４０】
（裁断工程）
「塗工工程」で得られた支持体フィルムの長さ方向に搬送しながら、スリットにより長さ方向に裁断した後、カッターにより幅方向を裁断して、縦横寸法が２０ｃｍ×２０ｃｍの図６のようなシート状の積層体とした。
【００４１】
（防湿工程）
「裁断工程」で得られたシート状の積層体の両面に、厚さ１００μｍのポリエチレンフィルム（防湿シート）をラミネートして、防湿加工が施された発熱シートＣ−１〜Ｃ−６を製造した。「切削工程」で得られた積層体Ｂ−１〜Ｂ−６との関係、及び発熱シートの評価を表３に示す。
【００４２】
（比較例１）
長尺状のＰＥＴフィルム上の一部に、スクリーン印刷法を用いて複数のパターン状に導電性の銀ナノペーストを塗布し、長尺状の積層体Ｄ−１を作製した。この積層体Ｄ−１を、積層体Ｃ−１と同様にして前記塗工工程、裁断工程、防湿工程を経て、発熱シートＥ−１を製造した。発熱シートＥ−１の評価を表３に示す。
【００４３】
（比較例２）
長尺状のＰＥＴフィルム上に十条ケミカル株式会社製のカーボンペースト（ＪＥＬＣＯＮ  ＣＨ−１０）を塗布し、その平面上の一部に、複数のパターン状に導電性の銀ナノペーストを積層して電極を形成し、シート状の積層体Ｄ−２を作製した。この積層体Ｄ−２から、前記防湿工程を経て、発熱シートＥ−２を製造した。発熱シートＥ−２の評価を表３に示す。
【００４４】
【表３】
0006544855.tif 000004
【００４５】
（発熱効率の評価）
得られた発熱シートの発熱効率を、下記の基準にて評価を行った。
○：発熱効率が高い。
△：発熱効率が少し低い。
×：発熱効率がかなり低い。
【００４６】
発熱シートＥ−１、Ｅ−２の発熱効率が良くない理由は、電極に使用する材料の抵抗率（導電率の逆数）から推測するが、アルミニウム箔は１０−８Ωｍオーダー、銀ペーストは１０−４Ωｍオーダーと考えられるため、大きな差ではないが年単位での使用を考えると無視できない差であると考えられるため△とした。
【００４７】
（生産性の評価）
電極パターンの出来上がる速度を加工速度で比較を行った。
○：３０ｍ／ｍｉｎ以上の切削加工で所望段差を有する切削を行うことができた。
△：１０ｍ／ｍｉｎ以上〜３０ｍ／ｍｉｎ未満の切削加工で所望段差を有する切削を行うことができた。
×：１０ｍ／ｍｉｎ未満の切削加工で所望段差を有する切削を行うことができた。
【００４８】
例えば、積層体Ａ−１からＡ−６の電極パターンの形成方法は、ＰＥＴフィルムとアルミニウム箔を６０ｍ／ｍｉｎの速度で貼り合わせ、次に切削加工を６０ｍ／ｍｉｎで実施する工程となり、２回加工となるので、実質３０ｍ／ｍｉｎの加工速度になる。しかし、積層体Ａ−２についてはアルミニウム箔の厚みが５０μｍであるため、削るための時間が必要となるため、切削加工速度が６０ｍ／ｍｉｎより低くなる。
【００４９】
積層体Ｄ−１、Ｄ−２の電極パターンの形成方法は、スクリーン印刷法を使用したため、ペーストの乾燥を十分に行わなければならず、オーブン長を長くすることで加工速度を上げたとしても、加工速度２〜１０ｍ／ｍｉｎ程度であり、本発明方法で加工したほうが高速で加工できることは明白である。
【符号の説明】
【００５０】
１０…ラミネート工程で得られた積層体、１１…支持体、１２…金属薄膜、１３…接着剤層、１４…金属パターン、１５…支持体露出部、１６…切削工程を経た積層体、１７…導電性層、１８…塗工工程を経た積層体、１９…裁断工程を経た積層体、２０…防湿工程を経た積層体、２１，２２…防湿シート、２３…周縁部、３０…切削ロール、３１…凹凸、３２…バックロール、３３…凸部、３４…凹部、４０…塗工装置、５１，５２…裁断ライン。
【図１】
0006544855.tif 000005
【図２】
0006544855.tif 000006
【図３】
0006544855.tif 000007
【図４】
0006544855.tif 000008
【図５】
0006544855.tif 000009
【図６】
0006544855.tif 000010
【図７】
0006544855.tif 000011
【図８】
0006544855.tif 000012